"インク組成物であって、インク媒剤と、下式の樹脂状化合物、またはその塩とを含み、式中、G1は、-X1COOR1、-X2OCOR2、または-X2OHであり、G2は、R4、-COR2、-COX1COOR1、または-COX2OCOR2であり、R1は、炭素原子を10~80個有するアルキルであり、R2は、炭素原子を2~40個有するアルキルであり、R3およびR4は、それぞれ独立して、水素、アルキル、アリールアルキルまたはアルキルアリールであり、R3が、R4と同じ窒素原子に接続している場合、R4と接続して環を形成していてもよく、各R5および各R6は、独立して、水素またはアルキルであり、X1は、式CR7R8t1を有する直鎖または分枝鎖のアルキレン基、または式CR7R8t2-Ar-CR7R8t3を有する直鎖または分枝鎖の芳香族アルキレン基であり、X2は、式CR9R10u1を有する直鎖または分枝鎖のアルキレン基、または式CR9R10u2-Ar-CR9R10u3を有する直鎖または分枝鎖の芳香族アルキレン基であり、t1は、1~20の整数であり、t2およびt3は、独立して、0~20の整数であり、u1は、1~30の整数であり、u2およびu3は、独立して、0~30の整数であり、各R7および各R8は、独立して、水素、アルキル、またはアルコキシルであり、各R9および各R10は、独立して、水素、アルキルまたはアルコキシルであり、Arは、置換されているか、または置換されていない芳香族部分であり、pは、1~5の整数であり、qは、1~12の整数である、インク組成物。下式を有するか、またはその塩であり、R1は、炭素原子を10~80個有するアルキルであり、R3およびR4は、それぞれ独立して、水素、アルキル、アリールアルキルまたはアルキルアリールであり、R3が、R4と同じ窒素原子に接続している場合、R4と接続して環を形成していてもよく、各R5および各R6は、独立して、水素またはアルキルであり、X1は、式CR7R8t1を有する直鎖または分枝鎖のアルキレン基、または式CR7R8t2-Ar-CR7R8t3を有する直鎖または分枝鎖の芳香族アルキレン基であり、t1は、1~20の整数であり、t2およびt3は、独立して、0~20の整数であり、各R7および各R8は、独立して、水素、アルキル、またはアルコキシルであり、Arは、置換されているか、または置換されていない芳香族部分であり、pは、1~5の整数であり、qは、1~12の整数である、請求項1に記載のインク組成物。顔料をさらに含む、請求項1に記載のインク組成物。式Iの前記樹脂状化合物が、前記インク中に、インクの約0.1重量~約30重量の量で存在する、請求項1に記載のインク組成物。前記インク媒剤が、ポリエチレンワックス、イソシアネート系樹脂およびワックス、エステルワックス、脂肪酸、脂肪族アルコール、脂肪酸アミド、アルコキシル化ワックスからなる群から選択されるワックスを含む、請求項1に記載のインク組成物。前記インク媒剤が、前記インク中に、インクの約0.01重量~約30重量の量で存在する分岐トリアミドをさらに含む、請求項5に記載のインク組成物。前記インク媒剤が、前記インク中に、インクの約0.5重量~70重量の量で存在するステアリルステアロアミドをさらに含む、請求項5に記載のインク組成物。前記インク中に、インクの約0.1重量~50重量の量で存在する水素化アビエチン酸トリグリセリドをさらに含む、請求項1に記載のインク組成物。インク組成物であって、インク媒剤と、下式の樹脂状化合物の塩、とを含み、式中、G1は、-X1COOR1、-X2OCOR2、または-X2OHであり、G2は、R12、-COR2、-COX1COOR1、または-COX2OCOR2であり、R1は、炭素原子を10~80個有するアルキルであり、R2は、炭素原子を2~40個有するアルキルであり、各R3は、独立して、水素、アルキル、アリールアルキルまたはアルキルアリールであり、R11およびR12は、それぞれ独立して、アルキル、アリールアルキル、アルキルアリールであるか、または、R11とR12とをあわせて環を形成していてもよく、各R5および各R6は、独立して、水素または低級アルキルであり、X1は、式CR7R8t1を有する直鎖または分枝鎖のアルキレン基、または式CR7R8t2-Ar-CR7R8t3を有する直鎖または分枝鎖の芳香族アルキレン基であり、X2は、式CR9R10u1を有する直鎖または分枝鎖のアルキレン基、または式CR9R10u2-Ar-CR9R10u3を有する直鎖または分枝鎖の芳香族アルキレン基であり、t1は、1~20の整数であり、t2およびt3は、独立して、0~20の整数であり、u1は、1~30の整数であり、u2およびu3は、独立して、0~30の整数であり、各R7および各R8は、独立して、水素、アルキル、またはアルコキシルであり、各R9および各R10は、独立して、水素、アルキルまたはアルコキシルであり、Arは、置換されているか、または置換されていない芳香族部分であり、pは、1~5の整数であり、qは、1~12の整数であり、A-は、Cl-、Br-、I-、HSO4-、HSO3-、CH3SO3-、NO3-、HCOO-、CH3COO-、H2PO4-、SCN-、BF4-、ClO4-、SSO3-、PF6-、SbCl6-からなる群から選択され、Jは、アルキル、アリールアルキル、またはアルキルアリールである、インク組成物。A-がHSO4-である、請求項9に記載のインク組成物。本実施形態は、インク媒剤と、下式の樹脂状化合物、またはその塩とを含むインク組成物に関し、式中、G1は、-X1COOR1、-X2OCOR2または-X2OHであり、G2は、R4、-COR2、-COX1COOR1、または-COX2OCOR2であり、R1は、炭素原子を10~80個有するアルキルであり、R2は、独立して、炭素原子を2~40個有するアルキルであり、R3およびR4は、それぞれ独立して、水素、アルキル、アリールアルキルまたはアルキルアリールであり、R3が、R4と同じ窒素原子に接続している場合、R4と接続して環を形成していてもよく、各R5および各R6は、独立して、水素またはアルキルであり、X1は、式CR7R8t1を有する直鎖または分枝鎖のアルキレン基、または式CR7R8t2-Ar-CR7R8t3を有する直鎖または分枝鎖の芳香族アルキレン基であり、X2は、式CR9R10u1を有する直鎖または分枝鎖のアルキレン基、または式CR9R10u2-Ar-CR9R10u3を有する直鎖または分枝鎖の芳香族アルキレン基であり、t1は、1~20の整数であり、t2およびt3は、独立して、0~20の整数であり、u1は、1~30の整数であり、u2およびu3は、独立して、0~30の整数であり、各R7および各R8は、独立して、水素、アルキル、アルコキシルであり、各R9および各R10は、独立して、水素、アルキルまたはアルコキシルであり、Arは、置換されているか、または置換されていない芳香族部分であり、pは、1~5の整数であり、qは、1~12の整数である。一実施形態では、G1は、-X1COOR1である。一実施形態では、G1は、-X2OCOR2である。一実施形態では、G2は、-COR2である。一実施形態では、G2は、-COX1COOR1である。一実施形態では、G2は、-COX2OCOR2である。ある特定の実施形態では、R1は、炭素原子を30~50個含むアルキルである。ある特定の実施形態では、R2は、炭素原子を4~20個含むアルキルである。ある特定の実施形態では、X1は、式CR7R8t1を有する直鎖または分枝鎖のアルキレン基である。ある特定の実施形態では、X2は、式CR9R10u1を有する直鎖または分枝鎖のアルキレン基である。一実施形態では、各R3は、水素である。一実施形態では、G2は、R4である。一実施形態では、各R5および各R6は、水素である。一実施形態では、pは、2~3の整数である。一実施形態では、qは、1~8の整数である。ある特定の実施形態では、インク組成物は、下式を有するか、またはその塩であり、式中、R1は、炭素原子を10~80個有するアルキルであり、R3およびR4は、それぞれ独立して、水素、アルキル、アリールアルキルまたはアルキルアリールであり、R3が、R4と同じ窒素原子に接続している場合、R4と接続して環を形成していてもよく、各R5および各R6は、独立して、水素またはアルキルであり、X1は、式CR7R8t1を有する直鎖または分枝鎖のアルキレン基、または式CR7R8t2-Ar-CR7R8t3を有する直鎖または分枝鎖の芳香族アルキレン基であり、t1は、1~20の整数であり、t2およびt3は、独立して、0~20の整数であり、各R7および各R8は、独立して、水素、アルキル、アルコキシルであり、Arは、置換されているか、または置換されていない芳香族部分であり、pは、1~5の整数であり、qは、1~12の整数である。ある特定の実施形態では、式Iの樹脂状化合物は、インク中に、インクの約0.1重量~約30重量の量で存在する。ある特定の実施形態では、インク媒剤は、ポリエチレンワックス、イソシアネート系樹脂およびワックス、エステルワックス、脂肪酸、脂肪族アルコール、脂肪酸アミド、アルコキシル化ワックスからなる群から選択されるワックスを含む。ある特定の実施形態では、インク媒剤は、インク中に、インクの約0.01重量~約30重量の量で存在する分岐トリアミドをさらに含む。ある特定の実施形態では、インク媒剤は、インク中に、インクの約0.5重量~70重量の量で存在するステアリルステアロアミドをさらに含む。ある特定の実施形態では、インク組成物は、インク中に、インクの約0.1重量~50重量の量で存在する水素化アビエチン酸トリグリセリドをさらに含む。ある特定の実施形態では、インク組成物であって、インク媒剤と、下式の樹脂状化合物の塩、とを含み、式中、G1は、-X1COOR1、-X2OCOR2、または-X2OHであり、G2は、R12、-COR2、-COX1COOR1、または-COX2OCOR2であり、R1は、炭素原子を10~80個有するアルキルであり、R2は、炭素原子を2~40個有するアルキルであり、各R3は、独立して、水素、アルキル、アリールアルキルまたはアルキルアリールであり、R11およびR12は、それぞれ独立して、アルキル、アリールアルキル、アルキルアリールであるか、または、R11とR12とをあわせて環を形成していてもよく、各R5および各R6は、独立して、水素または低級アルキルであり、X1は、式CR7R8t1を有する直鎖または分枝鎖のアルキレン基、または式CR7R8t2-Ar-CR7R8t3を有する直鎖または分枝鎖の芳香族アルキレン基であり、X2は、式CR9R10u1を有する直鎖または分枝鎖のアルキレン基、または式CR9R10u2-Ar-CR9R10u3を有する直鎖または分枝鎖の芳香族アルキレン基であり、t1は、1~20の整数であり、t2およびt3は、独立して、0~20の整数であり、u1は、1~30の整数であり、u2およびu3は、独立して、0~30の整数であり、各R7および各R8は、独立して、水素、アルキル、またはアルコキシルであり、各R9および各R10は、独立して、水素、アルキルまたはアルコキシルであり、Arは、置換されているか、または置換されていない芳香族部分であり、pは、1~5の整数であり、qは、1~12の整数であり、A-は、Cl-、Br-、I-、HSO4-、HSO3-、CH3SO3-、NO3-、HCOO-、CH3COO-、H2PO4-、SCN-、BF4-、ClO4-、SSO3-、PF6-、SbCl6-からなる群から選択され、Jは、アルキル、アリールアルキル、またはアルキルアリールである。一実施形態では、Jは、メチルである。ある特定の実施形態では、R11およびR12は、独立して、メチルまたはエチルである。ある特定の実施形態では、樹脂状化合物は、顔料をさらに含む。定義用語アルキレンは、直鎖または分枝鎖の鎖である炭化水素基を指す。アルキレン基は、場合により、例えば、ヒドロカルビル置換基またはヘテロヒドロカルビル置換基で置換されていてもよい。用語ヒドロカルビルは、1個以上の炭素原子と、1個以上の水素原子とを有する置換基を指し、用語ヘテロヒドロカルビルは、1個以上の炭素原子と、1個以上の水素原子と、1個以上のヘテロ原子すなわち、炭素でもなく、水素でもない1個以上の原子とを有する置換基を指す。用語芳香族アルキレンは、芳香族部分を含む、直鎖または分枝鎖の鎖である炭化水素基を指す。場合により置換された基の置換基としては、限定されないが、以下の基または特定の示されている基の群からなる群から独立して選択される1個以上の置換基が挙げられる。低級アルキル、低級アルケニル、低級アルキニル、低級アルカノイル、低級ヘテロアルキル、低級ヘテロシクロアルキル、低級ハロアルキル、低級ハロアルケニル、低級ハロアルキニル、低級ペルハロアルキル、低級ペルハロアルコキシ、低級シクロアルキル、フェニル、アリール、アリールオキシ、低級アルコキシ、低級ハロアルコキシ、オキソ、低級アシルオキシ、カルボニル、カルボキシル、低級アルキルカルボニル、低級カルボキシエステル、低級カルボキサミド、シアノ、水素、ハロゲン、ヒドロキシ、アミノ、低級アルキルアミノ、アリールアミノ、アミド、ニトロ、チオール、低級アルキルチオ、アリールチオ、低級アルキルスルフィニル、低級アルキルスルホニル、アリールスルフィニル、アリールスルホニル、アリールチオ、スルホネート、スルホン酸、三置換シリル、N3、SH、SCH3、COCH3、CO2CH3、CO2H、ピリジニル、チオフェン、フラニル、低級カルバメート、低級尿素。用語脂肪族は、芳香族ではなく、芳香族成分を含まない化学部分を記述する。脂肪族鎖は、直鎖、分岐、環状、飽和または部分的に不飽和のヒドロカルビル基であってもよく、アルキレン基、例えば、ポリメチレン基例えば、-CH2n-nは、1~約100の整数である、シクロアルキレン基が挙げられる。アルキレン基は、置換されていてもよく、置換されていなくてもよい。適切なアルキレン置換基としては、ヒドロキシル基およびハロゲン基例えば、フッ素原子、塩素原子、臭素原子が挙げられる。また、アルキレン基は、場合により、1箇所以上で、酸素原子、窒素原子または硫黄原子のようなヘテロ原子で中断されていてもよい。また、脂肪族スペーサー基は、部分的に不飽和な基であってもよく、例えば、置換されているか、または置換されていないC2~C100アルケニレン基、または1箇所以上でヘテロ原子によって中断されているC2~C100アルケニレン基であってもよい。用語アルキルは、直鎖または分枝鎖のアルキル基を指す。アルキル基は、本明細書に定義されているように、場合により置換されていてもよい。用語低級アルキルは、炭素原子が1~8個、または1~6個、または1~3個の直鎖または分枝鎖のアルキル基を指す。用語アリールアルキルは、アルキル基を介して親分子部分に接続するアリール基を指す。用語アルキルアリールは、アリールを介して親分子部分に接続するアルキル基を指す。用語芳香族は、単独で、または別の基の一部分として本明細書で使用される場合、場合により置換されたホモ環またはヘテロ環の芳香族基を示す。これらの芳香族基は、環部分に5~12個の原子を含む単環基または二環基であってもよい。用語芳香族は、以下に定義されるアリール基およびヘテロアリール基を包含する。用語アリールは、単独で、または別の基の一部分として本明細書で使用される場合、場合により置換されたホモ環の芳香族基を示し、好ましくは、環部分に5~12個の原子を含む単環基または二環基を示す例えば、フェニル、ビフェニル、ナフチル、置換フェニル、置換ビフェニルまたは置換ナフチル。式IまたはIIの化合物は、インク中に、インクの約0.1重量~約30重量、約0.5重量~約20重量、または約1重量~約10重量の量で存在する。本実施形態のインク組成物は、顔料を含有する。特に限定されず、任意の一般的に市販される有機顔料および無機顔料、染料で染色された樹脂粒子などを用いてもよい。さらに、市販の顔料分散物または表面処理された顔料例えば、顔料を不溶性樹脂に分散したものなどは、本実施形態の効果が失われない限り、表面などにグラフト結合した樹脂を含む分散媒体または顔料として用いてもよい。これらの顔料の例としては、例えば、顔料の事典、伊藤征司郎編集2000、W.Herbst、K.Hunger、IndustrialOrganicPigments、特開第2002-12607号、特開第2002-188025号、特開第2003-26978号、特開第2003-342503号に記載される顔料が挙げられる。本実施形態で使用可能な有機顔料および無機顔料の特定の例としては、黄色を示すものとして、モノアゾ顔料、例えば、CIPigmentYellow1およびCIPigmentYellow74、ジスアゾ顔料、例えば、CIPigmentYellow12andCIPigmentYellow17、ベンジジンを含まないアゾ顔料、例えば、CIPigmentYellow180およびC.I.PigmentYellow200、アゾレーキ顔料、例えば、CIPigmentYellow100、縮合アゾ顔料、例えば、CIPigmentYellow95、酸性染料レーキ顔料、例えば、CIPigmentYellow115、塩基性染料レーキ顔料、例えば、CIPigmentYellow18、アントラキノン顔料、例えば、FlavanthroneYellowY-24、イソインドリノン顔料、例えば、IsoindolinoneYellow3RLTY-110、キノフタロン顔料、例えば、QuinophthaloneYellowY-138、イソインドリン顔料、例えば、IsoindolineYellowY-139、ニトロソ顔料、例えば、CIPigmentYellow153、金属錯体アゾメチン顔料、例えば、CIPigmentYellow117が挙げられる。赤色またはマゼンタ色を示す顔料の例として、モノアゾ顔料、例えば、CIPigmentRed3、ジスアゾ顔料、例えば、CIPigmentRed38、アゾレーキ顔料、例えば、CIPigmentRed53:1およびCIPigmentRed57:1、縮合アゾ顔料、例えば、CIPigmentRed144、酸性染料レーキ顔料、例えば、CIPigmentRed174、塩基性染料レーキ顔料、例えば、CIPigmentRed81、アントラキノン顔料、例えば、CIPigmentRed177、チオインジゴ顔料、例えば、CIPigmentRed88、ペリノン顔料、例えば、CIPigmentRed194、ペリレン顔料、例えば、CIPigmentRed149、キナクリドン顔料、例えば、CIPigmentviolet19およびCIPigmentRed122、イソインドリノン顔料、例えば、CIPigmentRed180、アリザリンレーキ顔料、例えば、CIPigmentRed83が挙げられる。青色またはシアン色を示す顔料の例として、ジスアゾ顔料、例えば、CIPigmentBlue25、フタロシアニン顔料、例えば、CIPigmentBlue15およびCIPigmentBlue15:3、酸性染料レーキ顔料、例えば、CIPigmentBlue24、塩基性染料レーキ顔料、例えば、CIPigmentBlue1、アントラキノン顔料、例えば、CIPigmentBlue60、アルカリ青色顔料、例えば、CIPigmentBlue18が挙げられる。緑色を示す顔料の例としては、フタロシアニン顔料、例えば、CIPigmentGreen7およびCIPigmentGreen36、アゾ金属錯体顔料、例えば、CIPigmentGreen8が挙げられる。橙色を示す顔料の例としては、イソインドリン顔料、例えば、CIPigmentOrange66、アントラキノン顔料、例えば、CIPigmentOrange51が挙げられる。黒色を示す顔料の例としては、カーボンブラック、チタニウムブラック、アニリンブラックが挙げられる。カーボンブラックの例としては、SPECIALBLACK250が挙げられる。使用可能な白色顔料の特定の例としては、塩基性炭酸鉛2PbCO3PbOH2、シルバーホワイトとしても知られる、酸化亜鉛ZnO、ジンクホワイトとしても知られる、酸化チタンTiO2、チタニウムホワイトとしても知られる、チタン酸ストロンチウムSrTiO3、チタンストロンチウムホワイトとしても知られるが挙げられる。本実施形態のインク中に存在する顔料は、望ましい色または色相を得るのに望ましいか、または有効な任意の量であってもよい。いくつかの実施形態では、顔料は、インク中に、インクの約0.1重量~約50重量、約0.2重量~約20重量、または約0.5重量~約10重量の量で存在する。インク媒剤組成物は、直接印刷モードまたは間接印刷モードまたはオフセット印刷転写システムのいずれかで使用するように設計されていてもよい。任意の望ましいインク媒剤組成物または有効なインク媒剤組成物を用いてもよい。本実施形態のインク中に存在するインク媒剤の合計量は、インクの約25重量~約99重量、約50重量~約95重量、または約70重量~約90重量の量であり得る。適切なインク媒剤材料としては、パラフィン、微晶質ワックス、ポリエチレンワックス、イソシアネート系樹脂およびワックス、エステルワックス、脂肪酸、脂肪族アルコール、脂肪酸アミド、アルコキシル化ワックスおよび他のワックス状材料、スルホンアミド材料、異なる天然源例えば、トールオイルロジン、ロジンエステルから作られる樹脂状材料、多くの合成樹脂、オリゴマー、ポリマー、コポリマー、およびこれらの混合物が挙げられる。アルコキシル化ワックスは、1個または多数のアルコキシ基を含むワックス材料である。インク媒剤材料として適切な脂肪酸アミドの例としては、モノアミド、テトラアミド、これらの混合物などが挙げられる。適切な脂肪酸アミドインク媒剤材料の特定の例としては、ステアリルステアロアミド例えば、KEMAMIDES-180は、ChemturaCorporationから得た、ダイマー酸、エチレンジアミン、ステアリン酸などの反応生成物であるテトラアミドに由来するダイマー酸、およびこれらの混合物が挙げられる。一実施形態では、モノアミド例えば、ステアリルステアロアミドは、インク中に、インクの約0.01重量~約90重量、0.5重量~約70重量、または1重量~約50重量の量で存在する。インク媒剤材料として適切なイソシアネート系樹脂およびワックスの例としては、ウレタンイソシアネート系材料、尿素イソシアネート系材料、ウレタン/尿素イソシアネート系材料など、およびこれらの混合物が挙げられる。インク媒剤材料として適切なオリゴマー、ポリマー、コポリマーの例としては、エチレン/酢酸ビニルコポリマー、エチレン/アクリル酸コポリマー、エチレン/酢酸ビニル/アクリル酸コポリマー、アクリル酸とポリアミドとのコポリマーなど、イオノマーなど、およびこれらの混合物が挙げられる。インク媒剤材料として適切なポリエチレンワックスの非限定的な特定例としては、PE500例えば、蒸留したポリエチレンであるX-1197およびPE655BakerPetrolite,Tulsa,Okla.から入手可能、Fischer-TropschワックスSasolWaxAmericas,Inc.,Shelton,Connから入手可能が挙げられる。インク媒剤は、分岐型トリアミドを含んでいてもよい。このような分岐型トリアミドのある特定の例は、Tri-A-37である。一実施形態では、分岐型トリアミドは、インク中に、インクの約0.01重量~約30重量、約0.03重量~約20重量、または約0.05重量~約15重量の量で存在する。一実施形態では、インク媒剤は、3当量のステアリルイソシアネートと、米国特許第6,309,453号の実施例4に記載されているように調製したグリセロール系アルコールとの付加物であるウレタン樹脂を含んでいてもよい。存在する場合、この樹脂は、インク中に、インクの約0.01重量~約30重量、約0.03重量~約20重量、または約0.05重量~約10重量の量で存在する。インクは、場合により、酸化防止剤を含んでいてもよい。インク組成物の任意要素である酸化防止剤は、画像が酸化するのを防止し、さらに、インク調製プロセスの加熱段階で、インク成分が酸化するのを防ぐことができる。適切な酸化防止剤の特定の例としては、NAUGUARD登録商標635、NAUGUARD登録商標A、NAUGUARD登録商標I-403、NAUGUARD登録商標959CromptonCorporation、Middlebury、Conn.から市販されている、NAUGUARD登録商標524、NAUGUARD登録商標76、NAUGUARD登録商標445ChemturaCorporationから市販されている、NAUGUARD登録商標512ChemturaCorporationから市販されている、IRGANOX登録商標1010CibaGeigyから市販されているなど、およびこれらの混合物が挙げられる。存在する場合、任意成分の酸化防止剤は、インク中に、任意の望ましい量または任意の有効な量で存在する。いくつかの実施形態では、任意成分である酸化防止剤は、インク中に、インクの約0.01重量~約20重量、約0.1重量~約10重量、または約0.25重量~約5重量の量で存在する。インクは、場合により、粘度調整剤を含んでいてもよい。適切な粘度調整剤の例としては、脂肪族ケトン、例えば、ステアロンなどが挙げられる。存在する場合、任意成分の粘度調整剤は、インク中に、任意の望ましい量または任意の有効な量で存在する。いくつかの実施形態では、任意成分の粘度調整剤は、インク中に、インクの約0.1重量~約90重量、約0.5重量~約30重量、または約1重量~約15重量の量で存在する。インクは、場合により、インクに対する添加剤を含んでいてもよい。適切な添加剤の例としては、インクの約0.01~約98重量、約0.1~約50重量、または約5~約10重量の量の、浄化剤、例えば、UNIONCAMP登録商標X37-523-235UnionCampから市販されている、インクの約0.01重量~約98重量、約0.1重量~約50重量、または約5重量~約10重量の量の、粘着付与剤、例えば、FORAL登録商標85、水素化アビエチンロジン酸のグリセロールエステルHerculesから市販されている、FORAL登録商標105、ヒドロアビエチンロジン酸のペンタエリスリトールエステルHerculesから市販されている、CELLOLYN登録商標21、フタル酸のヒドロアビエチンロジン酸のアルコールエステルHerculesから市販されている、ARAKAWAKE-311樹脂、水素化アビエチンロジン酸のトリグリセリド荒川化学工業株式会社から市販されている、KE-100樹脂、水素化アビエチンロジン酸のトリグリセリド荒川化学工業株式会社から市販されている、合成ポリテルペン樹脂、例えば、NEVTAC登録商標2300、NEVTAC登録商標100、NEVTAC登録商標80NevilleChemicalCompanyから市販されている、WINGTACK登録商標86、改変された合成ポリテルペン樹脂Goodyearから市販されているなど、インクの約0.1重量~約98重量、約3重量~約50重量、または約5重量~約10重量の量の、接着剤、例えば、VERSAMID登録商標757、759または744Henkelから市販されている、インクの約0.1重量~約50重量、約1重量~約30重量、または約2重量~約10重量の量の、可塑剤、例えば、UNIPLEX登録商標250Uniplexから市販されている、Monsantoから商品名SANTICIZER登録商標で市販されているフタル酸エステル可塑剤、例えば、フタル酸ジオクチル、フタル酸ジウンデシル、フタル酸アルキルベンジルSANTICIZER登録商標278、トリフェニルホスフェートMonsantoから市販されている、KP-140登録商標、トリブトキシエチルホスフェートFMCCorporationから市販されている、MORFLEX登録商標150、フタル酸ジシクロヘキシルMorflexChemicalCompanyInc.から市販されている、トリメリット酸トリオクチルEastmanKodakCo.から市販されているなどが挙げられる。また、インクは、場合により、他の材料を含んでいてもよい。本実施形態のインク組成物は、100°C~約150°Cの温度で、平均粒径が約100nm~約500nm、約100nm~約200nm、または約250~約400nmである。この実施形態の3成分樹脂を含むインクは、長期間にわたって例えば、1週間よりも長い期間にわたって良好な粒径熱安定性の特性を有しており、この結果は、顔料は同じであるが、市販の分散剤で分散されているもの、例えば、SOLSPERSE17000およびSOLSPERSE13940とは対照的である。インク組成物は、任意の望ましい方法または任意の適切な方法によって調製することができる。いくつかの実施形態では、インク成分をともに混合した後、約100°C~約140°Cの温度まで加熱し、均一なインク組成物が得られるまで撹拌した後、インクを周囲温度典型的には、約20~約25°Cまで冷却してもよい。インクは、周囲温度で固体である。特定の実施形態では、上述の生成プロセスの間、溶融状態のインクを型に流し、次いで、冷却し、固化させてインクスティックを作成する。本実施形態のインクを、直接的に印刷するインクジェットプロセスのための装置、および間接的なオフセット印刷インクジェット用途で使用してもよい。本実施形態の別の実施形態は、本実施形態のインクをインクジェット印刷装置に組み込むことと、このインクを溶融させることと、溶融したインクの液滴を、記録基板の上に画像になるようなパターンで吐出することとを含むプロセスに関する。本実施形態のさらに別の実施形態は、本実施形態のインクをインクジェット印刷装置に組み込むことと、このインクを溶融させることと、溶融したインクの液滴を、中間転写体の上に画像パターンになるように吐出することと、この画像パターンのインクを中間転写体から最終的な記録基板に転写することとを含むプロセスに関する。これらの特定の実施形態では、中間転写体を、最終記録シートの温度よりも高い温度で、印刷装置中の溶融したインクの温度よりも低い温度まで加熱する。一特定の実施形態では、印刷装置は、圧電振動要素の振動によってインク液滴を画像パターンになるように吐出する圧電式印刷プロセスを使用する。本実施形態のインクは、他のホットメルト印刷プロセス例えば、ホットメルト音響インクジェット印刷、ホットメルト熱インクジェット印刷、ホットメルト連続流式インクジェット印刷または偏向インクジェット印刷などを利用してもよい。本実施形態の転相インクを、ホットメルトインクジェット印刷プロセス以外の印刷プロセスで使用することもできる。普通紙、例えば、XEROX登録商標4024紙、XEROX登録商標ImageSeries紙、Courtland4024DP紙、罫線付きノート紙、ボンド紙、シリカでコーティングされた紙、例えば、SharpCompanyシリカコーティング紙、JuJo紙、HammermillLaserprintPaperなど、透明材料、布地、繊維製品、プラスチック、ポリマー膜、無機基板例えば、金属および木材などを含む、任意の適切な基板または記録シートを使用してもよい。実施例種々の樹脂状化合物を、上に記載した方法に従って調製した。固体インク調製法を用いた顔料以下の顔料:PigmentRed57:1、特に、PermanentRubineL5B01PR57:1、PigmentYellow180、PigmentYellow139PY39を、マゼンタ色および黄色のインクを調製するために使用した。黄色顔料系固体インクの調製実施例1インク番号1の調製120°Cにあらかじめ加熱しておいたUnionProcess01磨砕機に、あらかじめ120°Cに加熱しておいた1800gの1/8インチ440CGrade25ステンレス鋼球HooverPrecisionProducts,Incorporatedから入手可能を入れた。この鋼ショットの上から、68.4gのトリアミドワックス、62.4gのS-180、15.36gの化合物番号1、19.2gのPigmentyellow139を含む溶融した混合物を注いだ。次いで、この磨砕機に多段階インペラを取り付け、速度を約300rpmに調節した。顔料系混合物を一晩19時間かけて磨砕し、得られたインクを濃縮すると、自由に流動する優れた挙動を示し、これを溶融状態で鋼球から取り出し、分離した。単離した顔料濃縮物を含むビーカーを120°Cに維持し、次いで、濃縮物を、X1197BakerPetroliteから入手可能224.5g、KEMAMIDES-180ChemturaCorporationから入手可能6g、KE-100ArakawaCorporationから入手可能58.08g、3当量のステアリルイソシアネートと、U.S.6,309,453号の実施例4に記載されているように調製したグリセロール系アルコールとの付加物であるウレタン樹脂7.2gと、0.96gのNAUGARD445ChemturaCorporationから入手可能を含む溶融した樹脂混合物を用い、60分かけて希釈した。得られたインクを120°Cで90分間撹拌し、1ミクロンのフィルターで濾過した。実施例2インク番号2の調製120°Cにあらかじめ加熱しておいたUnionProcess01磨砕機に、あらかじめ120°Cに加熱しておいた1800gの1/8インチ440CGrade25ステンレス鋼球HooverPrecisionProducts,Incorporatedから入手可能を入れた。この鋼ショットの上から、68.4gのトリアミドワックス米国特許第6,860,930号に記載されているトリアミド、62.4gのS-180、15.36gの化合物番号3表2を参照、19.2gのPigmentyellow180を含む溶融した混合物を注いだ。次いで、この磨砕機に多段階インペラを取り付け、速度を約300rpmに調節した。顔料系混合物を一晩19時間かけて磨砕し、得られたインクを濃縮すると、自由に流動する優れた挙動を示し、これを溶融状態で鋼球から取り出し、分離した。単離した顔料濃縮物を含むビーカーを120°Cに維持し、次いで、濃縮物を、X1197BakerPetroliteから入手可能244.5g、KEMAMIDES-180ChemturaCorporationから入手可能6g、KE-100ArakawaCorporationから入手可能58.08g、3当量のステアリルイソシアネートと、U.S.6,309,453号の実施例4に記載されているように調製したグリセロール系アルコールとの付加物であるウレタン樹脂7.2gと、0.96gのNAUGARD445ChemturaCorporationから入手可能を含む溶融した樹脂混合物を用い、60分かけて希釈した。得られたインクを120°Cで90分間撹拌し、1ミクロンのフィルターで濾過した。マゼンタ顔料系固体インクの調製実施例3インク番号4の調製120°Cにあらかじめ加熱しておいたUnionProcess01磨砕機に、あらかじめ120°Cに加熱しておいた1800gの1/8インチ440CGrade25ステンレス鋼球HooverPrecisionProducts,Incorporatedから入手可能を入れた。この鋼ショットの上から、X1197BakerPetroliteから入手可能49.3g、29.7gのトリアミドワックストリアミドワックス米国特許第6,860,930号に記載されているトリアミド、29.7gのKEMAMIDES-180ChemturaCorporationから入手可能、29.7gのKE-100ArakawaCorporationから入手可能、3当量のステアリルイソシアネートと、米国特許第6,309,453号開示内容を本明細書の記載の一部としてここに引用するの実施例4に記載されているように調製したグリセロール系アルコールとの付加物であるウレタン樹脂8.9g、Foral85HerculesIncorporatedから入手可能0.9g、0.3gのN445、5.2gの化合物番号1表2を参照を含む溶融した混合物を注いだ。これに、7.8gのPigmentRed57:1ClariantCorporationから入手可能をゆっくりと加えた。次いで、この磨砕機に多段階インペラを取り付け、速度を約250rpmに調節した。顔料系混合物を一晩19時間かけて磨砕し、得られたインクを濃縮すると、自由に流動する優れた挙動を示し、これを溶融状態で鋼球から取り出し、分離した。この単離した顔料濃縮物の一部分を、顔料系固体インクを製造するために使用した。103.3gの単離した溶融顔料濃縮物を含むビーカーを120°Cに維持し、次いで、約30分間かけ、X1197BakerPetroliteから入手可能76.0g、5.0gのトリアミドワックス米国特許第6,860,930号に記載されているトリアミド、KEMAMIDES-180ChemturaCorporationから入手可能13.2g、KE-100ArakawaCorporationから入手可能5.2g、NAUGARD445ChemturaCorporationから入手可能0.2gを含む溶融した樹脂混合物を用いてゆっくりと希釈した。このインクを120°Cでさらに約2時間撹拌し、次いで、1ミクロンフィルターで濾過した。一定量のインクを採取し、MalvernNanosizerHT装置を用いて粒径を決定した。表1に見いだされる粒径熱安定性の特性は、インクを120°Cで一定期間エージングして評価した。実施例4インク番号5の調製濃縮物およびインクを、インク番号4について実施例3に記載した手順にしたがって調製したが、但し、化合物番号2を化合物番号1の代わりに用いた表2を参照。一定量のインクを採取し、MalvernNanosizerHT装置を用いて粒径を決定した。表1に見いだされる粒径熱安定性の特性は、インクを120°Cで一定期間エージングして評価した。"